(57)【要約】【課題】より簡便な手順によりアルミニウム材料の表面の親水性、防汚性を向上させることが可能なアルミニウム材料の表面処理方法を提供する。【解決手段】アルミニウム材料の表面処理方法は、アルミニウム基材の表面に対してアルミニウムめっきを施すめっき工程を含む。【選択図】図１
2014077180.tif 000002
【特許請求の範囲】
【請求項１】
アルミニウム基材の表面に対してアルミニウムめっきを施すめっき工程を含むことを特徴とするアルミニウム材料の表面処理方法。
【請求項２】
前記めっき工程の後に、前記めっき工程後の前記アルミニウム基材の表面に高分子材料を融着させる融着工程を含むことを特徴とする請求項１に記載のアルミニウム材料の表面処理方法。
【請求項３】
前記融着工程は、
前記高分子材料が含まれる溶液に前記アルミニウム基材を浸漬させる浸漬工程と、
前記浸漬工程で前記アルミニウム基材の表面に付着した前記高分子材料を加熱して溶融させる加熱工程と、
を含むことを特徴とする請求項２に記載のアルミニウム材料の表面処理方法。
【請求項４】
前記高分子材料がポリアミン系の材料からなることを特徴とする請求項２または請求項３に記載のアルミニウム材料の表面処理方法。
【請求項５】
アルミニウム材料で形成された構成要素に対して請求項１〜請求項４のいずれか１項に記載の表面処理方法を用いて製造される熱交換器。
【発明の詳細な説明】
【技術分野】
【０００１】
本発明はアルミニウム材料の表面処理方法に関する。また、本発明はアルミニウム材料で形成された構成要素に対して前記アルミニウム材料の表面処理方法を用いて製造される熱交換器に関する。
【背景技術】
【０００２】
従来、例えば空気調和機の蒸発器といった熱交換器において、空気中の水蒸気が凝縮することにより熱交換器のフィンの表面に水滴が付着して所謂結露したり、その水滴が霜になり所謂着霜したりすることが懸念されている。これにより、それら水滴及び霜がフィンの表面における熱交換を阻害するとともに熱交換器のフィンの隙間が狭くなり、その隙間を通る空気の抵抗（通風抵抗）が増大する。その結果、フィンの間を通過する空気の量が減少して熱交換器の熱交換効率が低下することが問題となっていた。熱交換器に生じた霜や氷を除去するために除霜運転を実行するという対策も取られているが、除霜運転のために余計なエネルギーを消費してしまうという課題もあった。
【０００３】
そこで、熱交換器のフィンの表面に親水性の高い塗装を施すという表面処理が提案された。これにより、フィンの表面において水滴が流れ落ちる作用を高めたり、霜が付着するまでの時間を延長させたりしている。このような熱交換器の表面処理に関して、従来の表面処理方法が特許文献１及び２に開示されている。
【０００４】
特許文献１に記載された従来の表面処理方法はアルミニウム材料からなる熱交換器用フィンの表面に、板状無機粒子が分散配置された耐食性皮膜と、この耐食性皮膜上に形成した親水性皮膜とを設け、板状無機粒子の一部を親水性皮膜上に露出させている。これにより、親水性と耐食性とを兼ね備えた熱交換器用フィンを得ることができるとしている。
【０００５】
特許文献２に記載された従来の表面処理方法はジメチルスルホンにめっき皮膜を形成させるべき金属の無水塩を混合した混合物を加熱し、めっき皮膜内に分散相を形成させるための不活性微粒子を添加し撹拌混合しためっき液を用いて金属表面に複合めっきを施している。複合めっきにＳｉＯ2等の酸化物微粒子が使われることから、表面にＳｉＯ2を露出させれば親水性を付与することができると考えられる。また、この表面処理方法では基材として銅、鉄などの材料を用い、これらの基材の表面に平滑なめっき膜ができることが知られている。
【先行技術文献】
【特許文献】
【０００６】
【特許文献１】特開２０１１−１２２７５５号公報
【特許文献２】特開２００４−７６０３１号公報
【発明の概要】
【発明が解決しようとする課題】
【０００７】
しかしながら、特許文献１に記載された従来の表面処理方法は、アルミニウム材料からなるフィンの表面に吸着するろう材などを洗浄、除去する工程、化成処理により表面に防食処理を施す工程、親水性材料を塗布して膜厚を均一化させる工程及び乾燥する工程など、性能を向上させるために複雑な処理を行う必要があった。このように、特許文献１に記載された従来の表面処理方法を用いて熱交換器表面の親水性を向上させる場合、多数の工程が必要であり、より簡便に処理できる方法が必要であることが課題となっていた。
【０００８】
また、特許文献２に記載された従来の表面処理方法は、めっき皮膜中に不活性微粒子を分散させることで、めっき皮膜に耐磨耗性、耐熱性、自己潤滑性やその他の機能性を付加している。しかしながら、このめっきは鉄や銅などの基材の表面に形成されることが一般的であり、基材としてアルミニウムが用いられることはなかった。その理由として、アルミニウムは表面に非導電性の酸化被膜が形成されるので、表面に均一なめっき皮膜を形成するために酸化被膜を除去して導電性の亜鉛を析出させるジンケート処理などが必要であった。これにより、時間と手間が掛かりコスト高になるという問題があった。さらに、アルミニウムに親水性処理を施す目的でアルミニウムめっきが適用されることは従来なかった。
【０００９】
本発明は、上記の点に鑑みなされたものであり、より簡便な手順によりアルミニウム材料の表面の親水性、防汚性を向上させることが可能なアルミニウム材料の表面処理方法を提供することを目的とする。また、このアルミニウム材料の表面処理方法を用いることにより、アルミニウム材料で形成された構成要素の表面の親水性、防汚性が高められた熱交換器を提供することを目的とする。
【課題を解決するための手段】
【００１０】
上記の課題を解決するため、本発明のアルミニウム材料の表面処理方法は、アルミニウム基材の表面に対してアルミニウムめっきを施すめっき工程を含むことを特徴としている。
【００１１】
この構成によれば、表面が酸化被膜で覆われているアルミニウム基材において球形状のめっき析出物が形成される。さらにこの球形状の析出物はめっき工程でアイランド状に成長し、アルミニウム基材の表面において凹凸構造をなす。このめっき析出物による凹凸構造がアルミニウム基材の表面の親水性を向上させる。
【００１２】
なお、ここで述べた「アルミニウム基材」はアルミニウムろう材であっても良いし、アルミニウムの表面にアルミニウムろう材を設置した構成の材料であっても良い。
【００１３】
また、上記構成のアルミニウム材料の表面処理方法において、前記めっき工程の後に、前記めっき工程後の前記アルミニウム基材の表面に高分子材料を融着させる融着工程を含むことを特徴としている。
【００１４】
高分子材料には陽イオン性の官能基が結合しており、アルミニウム基材と結合することができる。したがって、上記構成によれば、高分子材料がめっき工程で形成され成長した析出物とアルミニウム基材とを接合させる。この高分子材料を用いることでアルミニウム基材とめっき析出物との密着性が向上し、めっき析出物の凹凸構造は親水性、防汚性の両方の性能を兼ね備えるようになる。
【００１５】
また、上記構成のアルミニウム材料の表面処理方法において、前記融着工程は、前記高分子材料が含まれる溶液に前記アルミニウム基材を浸漬させる浸漬工程と、前記浸漬工程で前記アルミニウム基材の表面に付着した前記高分子材料を加熱して溶融させる加熱工程と、を含むことを特徴としている。
【００１６】
この構成によれば、高分子材料によるめっき析出物とアルミニウム基材との接合が発展し易くなる。したがって、より一層簡便な手順によりアルミニウム材料の表面の親水性、防汚性が向上する。
【００１７】
また、上記構成のアルミニウム材料の表面処理方法において、前記高分子材料がポリアミン系の材料からなることを特徴としている。
【００１８】
この構成によれば、ポリアミン系の高分子材料には例えばアミノ基、４級アンモニウム基などの陽イオン性の官能基が結合している。したがって、高分子材料とアルミニウム基材との結合が容易になる。
【００１９】
また、本発明は、アルミニウム材料で形成された構成要素に対して上記方法を用いて製造される熱交換器を特徴としている。
【００２０】
この構成によれば、熱交換器において、アルミニウム材料で形成された構成要素の表面にアルミニウムめっきのめっき析出物による凹凸構造が形成される。したがって、熱交換器の表面の親水性、防汚性が向上する。
【発明の効果】
【００２１】
本発明の構成によれば、より簡便な手順によりアルミニウム材料の表面の親水性、防汚性を向上させることが可能なアルミニウム材料の表面処理方法を提供することができる。また、このアルミニウム材料の表面処理方法を用いることにより、アルミニウム材料で形成された構成要素の表面の親水性、防汚性が高められた熱交換器を提供することができる。
【図面の簡単な説明】
【００２２】
【図１】本発明の第１実施形態のアルミニウム材料の表面処理方法の手順を示すフローチャートである。
【図２】本発明の第１実施形態のアルミニウム材料の表面処理方法のエッチング工程及びめっき工程を示す概略説明図である。
【図３】本発明の第１実施形態のアルミニウム材料の表面処理方法のめっき工程後のアルミニウム基材の表面を撮影したＳＥＭ画像である。
【図４】本発明の第２実施形態のアルミニウム材料の表面処理方法を用いて製造される熱交換器を示す外観概略図である。
【発明を実施するための形態】
【００２３】
以下、本発明の実施形態を図１〜図４に基づき説明する。
【００２４】
＜第１実施形態＞
最初に、本発明の第１実施形態のアルミニウム材料の表面処理方法について、図１に示す手順に沿って、図２及び図３を用いて説明する。図１はアルミニウム材料の表面処理方法の手順を示すフローチャートである。図２はアルミニウム材料の表面処理方法のエッチング工程及びめっき工程を示す概略説明図、図３はアルミニウム材料の表面処理方法のめっき工程後のアルミニウム基材の表面を撮影したＳＥＭ（Scanning  Electron  Microscope）画像である。
【００２５】
なお、アルミニウム基材としてはアルミニウムろう材付きアルミニウム基板（日本軽金属社製）を用いる。
【００２６】
アルミニウム基材の表面処理を開始すると（図１のスタート）、まずアルミニウム基材の表面に付着した汚れなどを除去する除去工程を実行する（図１のステップ＃１０１）。この除去工程では、アルミニウム基材を塩基性界面活性剤（Ｍ−２５０Ｌ：シャープマニュファクチャリングシステム社製）の１％水溶液に浸漬して２分間超音波洗浄を行う。除去工程ではアルミニウム基材の表面に付着した汚れ、油脂、酸化被膜などの被除去物質を除去する。
【００２７】
除去工程の後、洗浄工程を実行する（ステップ＃１０２）。この洗浄工程では例えば純水によりアルミニウム基材を水洗してアルミニウム基材の表面に付着した洗浄液や被除去物質などを洗い流す。なお、洗浄工程では、アルミニウム基材の表面を流水にさらして洗浄しても良いし、純水が貯められた水槽に浸漬させて洗浄しても良い。
【００２８】
洗浄工程の後、乾燥工程を実行する（ステップ＃１０３）。この乾燥工程では例えばアルミニウム基材の表面に空気を吹き付けて水分を乾燥させる方法や、アルミニウム基材を１００℃程度に加熱する方法などを挙げることができるが、これらに限定されるわけではない。
【００２９】
乾燥工程の後、図２に示す表面処理装置１にアルミニウム基材２を取り付けてエッチング工程（ステップ＃１０４）及びめっき工程（ステップ＃１０５）を順次実行する。
【００３０】
続いて、図２に示す表面処理装置１の詳細について説明する。表面処理装置１は処理槽３、取付電極４、対向電極５、電源部６及びヒータ７を備える。また、処理槽３の内部には電解液Ｍを撹拌するための不図示の撹拌部が設けられる。
【００３１】
処理槽３はその内部に電解液Ｍが貯留される。電解液Ｍはジメチルスルホン（和光純薬社製）と、無水塩化アルミニウム（キシダ化学社製）とをモル比で１０ : ３になるように調整している。
【００３２】
取付電極４は電解液Ｍに浸漬され、被処理物であるアルミニウム基材２が取り付けられる。取付電極４はアルミニウム基材２を導電状態で保持することが可能な電極である。
【００３３】
対向電極５は電解液Ｍに浸漬され、取付電極４及びアルミニウム基材２と対向して配置される。対向電極５は電解液Ｍに不純物が混入するのを抑制するため、純度の高いアルミニウムＡ１０５０（日本軽金属社製）で形成される。
【００３４】
電源部６は取付電極４及び対向電極５に電気を供給する電源であり、極性を切り替えることが可能な構成となっている。すなわち、取付電極４を陽極とし対向電極５を陰極とする場合と、取付電極４を陰極とし対向電極５を陽極とする場合とを切り替えることができる。
【００３５】
ヒータ７は処理槽３の下方に配置され、その上面に処理槽３が載置される。ヒータ７は処理槽３の内部に貯留された電解液Ｍを加熱することができる。ヒータ７としては、例えばホットプレートを挙げることができるが、これに限定されるわけではない。
【００３６】
このような構成の表面処理装置１を用いてアルミニウム基材２のエッチング工程及びめっき工程を実行する場合、電解液Ｍを処理槽３の内部で撹拌しながら９０℃以上１１５℃以下の温度範囲を保つように加熱し、ジメチルスルホンと塩化アルミニウムとを加熱溶融する。
【００３７】
エッチング工程（図１のステップ＃１０４）ではアルミニウム基材２を取り付けた取付電極４を陽極とし、対向電極５を陰極として電源部６を作動させる。このとき、１２０秒間、電流密度を４００Ａ／ｍ2の状態に保持する。
【００３８】
次に、めっき工程（図１のステップ＃１０５）ではアルミニウム基材２を取り付けた取付電極４を陰極とし、対向電極５を陽極として電源部６を作動させる。このとき、３００秒間、電流密度を４００Ａ／ｍ2の状態に保持する。
【００３９】
続いて、アルミニウム基材２を電解液Ｍから引き上げてめっき工程を終了し、乾燥工程を実行する（ステップ＃１０６）。この乾燥工程ではめっき工程後のアルミニウム基材２を乾燥窒素雰囲気中に４８０秒間放置し、その表面を乾燥させる。その後、洗浄工程を実行する（ステップ＃１０７）。
【００４０】
洗浄工程の後、浸漬工程（ステップ＃１０８）と加熱工程（ステップ＃１０９）とを含む高分子材料の融着工程を実行する。
【００４１】
浸漬工程（ステップ＃１０８）ではめっき工程後のアルミニウム基材２を高分子材料が含まれる水溶液に浸漬させる。そして、浸漬させたアルミニウム基材２を高分子材料の水溶液から引き上げ、その表面の余分な水溶液をエアーブローにより除去する。高分子材料としては特に限定されないが、例えばポリアミン系の材料が好ましい。ポリアミン系の高分子材料としては、例えばポリアリルアミン（日東紡績社登録商標）、ポリアリルスルフィド（ニットーボーメディカル社製）が挙げられる。
【００４２】
加熱工程（ステップ＃１０９）では浸漬工程後のアルミニウム基材２を例えば２００℃に温度設定したホットプレート上で１５分加熱する。これにより、アルミニウム基材２の表面に付着した高分子材料を溶融させて融着させる。このような融着工程により、アルミニウム基材２の表面においてめっき工程の析出物と高分子材料とを接合させ膜化させる。
【００４３】
高分子材料の融着工程（浸漬工程及び加熱工程）が完了すると、アルミニウム基材２の表面処理は終了となる（図１のエンド）。
【００４４】
次に、本実施形態に係るアルミニウム材料の表面処理方法を用いて作製したアルミニウムめっきを施したアルミニウム基材の親水性を評価した。この親水性の評価は評価対象物の表面に１μＬの純水を滴下したときの水滴の接触角を測定することにより評価した。接触角の測定は試験片を汚染する前と、汚染して流水洗浄した後との２段階で測定した。
【００４５】
親水性の評価では本発明に係る実施例１に対して、比較対象である比較例１及び２を準備した。実施例１はアルミニウム基材（アルミニウムろう材付きアルミニウム基板（日本軽金属社製））に上記めっき工程及び高分子材料の上記融着工程を実施したものである。比較例１は表面処理を適用していないアルミニウムＡ１０５０（日本軽金属社製）そのものである。比較例２は表面処理を適用していないアルミニウム基材（アルミニウムろう材付きアルミニウム基板（日本軽金属社製））そのものである。
【００４６】
実施例１、比較例１及び２の評価結果を表１に示す。なお、実施例１は試験片５点について評価を行い、その平均も表１に示す。
【００４７】
【表１】
2014077180.tif 000003
【００４８】
表１によれば、汚染前において、比較例１のアルミニウムＡ１０５０は接触角が６８〜８０°であり、撥水性の傾向がある。比較例１は表面に酸化被膜が形成されていると考えられる。これに対して、汚染前の比較例２及び実施例１は親水性が高く、実施例１の接触角は平均２２°であった。
【００４９】
そして、汚染、流水洗浄後において、比較例２の表面処理を適用していないアルミニウム基材そのものは接触角が７３°であった。これに対して、汚染、流水洗浄後の実施例１は接触角が平均１７°であり、親水性がさらに向上していた。
【００５０】
また、アルミニウム基材を浸漬させるポリアミン系の高分子材料の水溶液の濃度とアルミニウム基材の表面の親水性（水滴の接触角）とめっき被膜の密着性との関係について評価した。その結果を表２に示す。ポリアミン系の高分子材料としてポリアリルアミン（日東紡績社登録商標）を使用し、０％、０．１％、０．５％、１％、２％、５％の５種類の濃度の水溶液について評価した。
【００５１】
【表２】
2014077180.tif 000004
【００５２】
表２に示したように、ポリアリルアミンの濃度が高いと接触角が大きくなるものの密着性が向上し、ポリアリルアミンの濃度が低いと密着性が低下するものの接触角が小さくなり親水性が向上するという関係が得られた。
【００５３】
上記実施形態のように、アルミニウム材料の表面処理方法はアルミニウム基材の表面に対してアルミニウムめっきを施すめっき工程を含む。これにより、図３のＳＥＭ画像に示すように、アルミニウム基材の表面に球形状のめっき析出物が形成される。この球形状のめっき析出物はアルミニウム基材などの表面が酸化被膜で覆われている金属材料に形成される。表面が酸化被膜で覆われていると、電解液中で電圧を印加したときにリーク電流の流れる箇所から析出する。さらに、アルミニウム基材の電極を陰極に切り替えると、球形状のめっき析出物はアイランド状に成長していく。小さなアイランド部分は平坦面と比較して電界集中し易いので、平坦なめっき被膜には成長せずアイランド状のまま大きくなっていく。このように、アルミニウム基材の表面にアイランド状の箇所が多数存在することで、めっき析出物は凹凸構造をなす。このめっき析出物による凹凸構造がアルミニウム基材の表面の親水性を向上させことができる。
【００５４】
また、上記アルミニウム材料の表面処理方法はアルミニウムめっきによるめっき工程の後に、めっき工程後のアルミニウム基材の表面に高分子材料を融着させる融着工程を含む。ここで、酸化被膜で覆われているアルミニウム基材の表面にめっき工程で形成され成長した析出物はアルミニウム基材との接触点が少ないので密着性が悪く、その表面から剥がれ易い。一方、高分子材料には陽イオン性の官能基が結合しており、アルミニウム基材と結合することができる。したがって、上記構成によれば、高分子材料がめっき工程で形成され成長しためっき析出物とアルミニウム基材とを接合させる。さらに、めっき析出物による凹凸構造の表面を高分子材料でコーティングすると、例えば家庭内で浮遊する油脂系の汚染物が表面に付着しても、コーティングした表面と油脂系の汚染物との間での密着性が悪いために汚染物が容易に除去されるようになる。この高分子材料を用いることで、アルミニウム基材と凹凸構造をなすめっき析出物との密着性が向上する。さらに、この高分子を表面にコーティングした凹凸構造によって、親水性だけでなく防汚性を兼ね備えることができる。
【００５５】
そして、高分子材料の融着工程は、高分子材料が含まれる溶液にアルミニウム基材を浸漬させる浸漬工程と、浸漬工程でアルミニウム基材の表面に付着した高分子材料を加熱して溶融させる加熱工程と、を含む。これにより、高分子材料によるめっき析出物とアルミニウム基材との接合が発展し易くなる。したがって、より一層簡便な手順によりアルミニウム材料の表面の親水性、防汚性を向上させることができる。
【００５６】
さらに、アルミニウムめっきによるめっき工程後のアルミニウム基材の表面に融着させる高分子材料がポリアミン系の材料からなる。ポリアミン系の高分子材料には例えばアミノ基、４級アンモニウム基などの陽イオン性の官能基が結合している。したがって、高分子材料とアルミニウム基材との結合を容易にすることができる。
【００５７】
ここで、アルミニウムめっきによるめっき工程後のアルミニウム基材の表面に対して、ポリアミン系の高分子材料を融着させる融着工程を実施した場合と、実施しなかった場合とでめっき被膜の密着性を評価した。このめっき被膜の密着性の評価にはＪＩＳ規格のクロスカット法を用いた。これによれば、ポリアミン系の高分子材料による融着工程を実施しなかった場合には一部に膜剥がれが確認できたが、融着工程を実施した場合には膜剥がれが確認できなかった。すなわち、ポリアミン系の高分子材料による融着工程を実施することにより、めっき被膜の密着性を向上させることができた。
【００５８】
そして、本発明の上記実施形態の構成によれば、より簡便な手順によりアルミニウム材料の表面の親水性、防汚性を向上させることが可能なアルミニウム材料の表面処理方法を提供することができる。
【００５９】
＜第２実施形態＞
次に、本発明の第２実施形態のアルミニウム材料の表面処理方法を用いて製造される熱交換器について、図４を用いて説明する。図４は熱交換器の外観概略図である。
【００６０】
図４に示す熱交換器１０１はアルミニウム板の片面または両面にアルミニウムろう材をクラッドしたブレージングシートを用いて製造される。熱交換器１０１は第１ヘッダパイプ１０２、第２ヘッダパイプ１０３、偏平チューブ１０４及びフィン１０５を備える。
【００６１】
第１ヘッダパイプ１０２、第２ヘッダパイプ１０３及び偏平チューブ１０４を製造するときは片面にろう材がクラッドされたブレージングシートを用いる。このとき、アルミニウムろう材がクラッドされた面が外面となり、アルミニウムろう材がクラッドされていない面が内面となる、すなわち冷媒流路側となるように形成される。
【００６２】
そして、第１ヘッダパイプ１０２と第２ヘッダパイプ１０３とを複数本の偏平チューブ１０４で接続する。さらに、偏平チューブ１０４の間にフィン１０５を配置して、熱交換器１０１の形状を組み立てる。その後、熱交換器１０１の形状を保ったまま専用冶具で固定して加熱する。これにより、熱交換器１０１は表面のアルミニウムろう材が溶融するとともにその温度が低下することで各部材がアルミニウムろう付けで固定される。そのため、熱交換器１０１の表面には大量のアルミニウムろう材フラックスの残渣が付着する。
【００６３】
アルミニウムろう材フラックスの残渣が付着している状態で親水性被膜を形成すると、アルミニウムろう材フラックスの凹凸により親水性被膜の表面にも凹凸が形成される。つまり、ろう付け工程後の熱交換器１０１の表面にはアルミニウムろう材のフラックスの残渣が全面的に付着している。このアルミニウムろう材の表面はそれ自体の親水性が高いが、さらにその表面に対してアルミニウムめっきを施した後に高分子材料を融着させると、防汚性が向上して水とびが発生し難くなる。
【００６４】
このようにして、熱交換器１０１はアルミニウム材料で形成された構成要素に対して第１実施形態で説明したアルミニウム材料の表面処理方法を用いて製造される。これにより、熱交換器１０１において、アルミニウム材料で形成された構成要素の表面に高分子材料によりアルミニウム基材に接合されためっき析出物による凹凸構造が形成される。したがって、熱交換器１０１の表面の親水性、防汚性を高めることが可能である。
【００６５】
以上、本発明の実施形態につき説明したが、本発明の範囲はこれに限定されるものではなく、発明の主旨を逸脱しない範囲で種々の変更を加えて実施することができる。
【産業上の利用可能性】
【００６６】
本発明はアルミニウム材料の表面処理方法において利用可能である。また、本発明は熱交換器において利用可能である。
【符号の説明】
【００６７】
１    表面処理装置
２    アルミニウム基材
３    処理槽
４    取付電極
５    対向電極
６    電源部
７    ヒータ
１０１    熱交換器
１０２    第１ヘッダパイプ
１０３    第２ヘッダパイプ
１０４    偏平チューブ
１０５    フィン
Ｍ    電解液
【図１】
2014077180.tif 000005
【図２】
2014077180.tif 000006
【図４】
2014077180.tif 000007
【図３】
2014077180.tif 000008